СЫРЬЕВАЯ СМЕСЬ ДЛЯ ПОЛУЧЕНИЯ ИСКУССТВЕННОГО КАМНЯ
CRUDE MIXTURE FOR MAKING ARTIFICIAL STONE

Изобретение касается получения искусственных камней и минералов.
Известна сырьевая смесь для получения искусственного камня, включающая, вес.ч: горный хрусталь 22,5; стекло 48; свинцовый сурик 22,5; бура 12; селитра 2,5; углекислый кобальт 0,1 [1].
Задача изобретения состоит в снижении температуры сплавления сырьевой смеси для получения искусственного камня, по внешнему виду имитирующего голубой топаз.
Технический результат достигается тем, что в сырьевой смеси для получения искусственного камня, включающей горный хрусталь, свинцовый сурик, буру, углекислый кобальт, компоненты находятся при следующем соотношении, мас.%: горный хрусталь 37,8-39,5; свинцовый сурик 18-22; бура 38-44; углекислый кобальт 0,2-0,5.
Для получения искусственного камня могут быть использованы составы сырьевой смеси, приведенные в таблице.
Таблица
Компоненты
Содержание, мас.% в составах:
1
2
3
Горный хрусталь
37,8
38,65
39,5
Свинцовый сурик
18
20
22
Бура
44
41
38
Углекислый кобальт
0,2
0,35
0,5
Компоненты дозируют в требуемых количествах. Горный хрусталь измельчают до порошкообразного состояния с последующим просеиванием через сетку 014. Все компоненты смешивают. Полученную сырьевую смесь сплавляют в тигле в интервале температур 1250-1350°C. Расплав отливают в металлические формы не допуская образования пузырьков. Полученные отливки отжигают, после чего шлифуют, полируют, подвергают огранке.
Полученные искусственные камни после огранки по внешнему виду имитируют кристаллы голубого топаза. Они однородны, имеют блеск.
Источники информации
1. Бродерсен Г.Г. Справочник кустаря. - М.: ТЕРРА, 1997. - С.51.